(57)【要約】  所望の光学特性を有し、かつ、耐候性に優れ、量産性に優れた光学ガラスを提供する。  酸化物基準のモル％で、ガラス組成として、Ｐ２Ｏ５  ５〜４０％、ＳＯ３  １〜３５％、Ｒ’２Ｏ  １０〜３０％（Ｒ’はＬｉ、ＮａまたはＫ）、ＲＯ  ２０〜５０％（ＲはＭｇ、Ｃａ、Ｓｒ、ＢａまたはＺｎ）およびＣｕＯ＋Ｆｅ２Ｏ３＋ＣｏＯ＋ＣｅＯ２  ０．００１〜１５％を含有することを特徴とする光学ガラス。
2013168579.tif 000002
【特許請求の範囲】
【請求項１】
酸化物基準のモル％で、ガラス組成として、Ｐ２Ｏ５  ５〜４０％、ＳＯ３  １〜３５％、Ｒ’２Ｏ  １０〜３０％（Ｒ’はＬｉ、ＮａまたはＫ）、ＲＯ  ２０〜５０％（ＲはＭｇ、Ｃａ、Ｓｒ、ＢａまたはＺｎ）およびＣｕＯ＋Ｆｅ２Ｏ３＋ＣｏＯ＋ＣｅＯ２  ０．００１〜１５％を含有することを特徴とする光学ガラス。
【請求項２】
ＪＯＧＩＳ耐水性試験において１〜５級であることを特徴とする請求項１に記載の光学ガラス。
【請求項３】
請求項１または２に記載の光学ガラスからなることを特徴とする光学素子。
【発明の詳細な説明】
【技術分野】
【０００１】
本発明は、デジタルカメラのレンズや、熱線吸収ガラス、ＩＲ／ＵＶ吸収ガラス等に好適な光学ガラス及び光学素子に関するものである。
【背景技術】
【０００２】
従来、電子機器等に使用される光学ガラスには、リン酸塩系ガラスが広く使用されている。リン酸塩系ガラスは可視域透過率が高く、また、組成によっては近赤外〜赤外域の光を効率よく吸収することが可能である。そのため、リン酸塩系ガラスは、デジタルカメラのレンズや、熱線吸収ガラス、ＩＲ／ＵＶ吸収ガラス等、電子分野で幅広く使用されている。【０００３】
例えば、特許文献１には、Ｐ２Ｏ５、ＳｎＯ、ＺｎＯ、アルカリ金属酸化物、アルカリ土類金属酸化物を必須成分として含有し、３００℃〜３４０℃の温度範囲内のアニーリング点、約１．６０５付近の屈折率および１４５〜１７０×１０−７／℃の範囲の線熱膨張係数を有する実質的にフッ素不含有のリン酸塩系ガラスが記載されている。【０００４】
特許文献２には、Ｐ２Ｏ５、Ａｌ２Ｏ３、さらにＫ２ＯまたはＬｉ２Ｏを必須成分として含有し、屈折率が１．４５〜１．６５で、かつ、アッベ数が６５以上の光学定数を有するリン酸塩光学ガラスが記載されている。
【先行技術文献】
【特許文献】
【０００５】
【特許文献１】特許第３１６４２２３号公報
【特許文献２】国際公開第２００７／０４９６２２号
【発明の概要】
【発明が解決しようとする課題】
【０００６】
上記リン酸塩系ガラスは耐候性が低く、長期間にわたる使用中において、その表面にヤケや風化作用による浸食が発生しやすいため、実用性に乏しい。また、リン酸塩系ガラスの原料であるＰ２Ｏ５は、溶融中に蒸発しやすいため、Ｐ２Ｏ５含有量が多い組成では、均質なガラスが得られにくく、量産性が乏しいという問題がある。【０００７】
以上に鑑み、本発明は、所望の光学特性を有し、かつ、耐候性に優れ、量産性に優れた光学ガラスを提供することを目的とする。
【課題を解決するための手段】
【０００８】
本発明は、酸化物基準のモル％で、ガラス組成として、Ｐ２Ｏ５  ５〜４０％、ＳＯ３  １〜３５％、Ｒ’２Ｏ  １０〜３０％（Ｒ’はＬｉ、ＮａまたはＫ）、ＲＯ  ２０〜５０％（ＲはＭｇ、Ｃａ、Ｓｒ、ＢａまたはＺｎ）およびＣｕＯ＋Ｆｅ２Ｏ３＋ＣｏＯ＋ＣｅＯ２  ０．００１〜１５％を含有することを特徴とする光学ガラスに関する。【０００９】
本発明者らは種々検討を行った結果、リン酸塩系光学ガラスにおいて、ＳＯ３を含有させるとともに、ＣｕＯ、Ｆｅ２Ｏ３、ＣｏＯおよびＣｅＯ２のいずれか一種以上を所定量含有させることにより、所望の光学特性を達成しつつ、耐候性を向上させ、かつ、溶融時のガラス安定化が可能であることを見出した。【００１０】
また、ＣｕＯ、Ｆｅ２Ｏ３、ＣｏＯおよびＣｅＯ２は、それぞれ所定の波長域の光を吸収する性質を有している。したがって、これらの成分を適宜含有させることにより、所望の波長域の光を吸収する光学ガラス素子を得ることができる。【００１１】
なお、一般にＣｕＯ、Ｆｅ２Ｏ３、ＣｏＯおよびＣｅＯ２を通常のリン酸塩系ガラスに含有させるとガラス化が不安定になる傾向にある。しかし、リン酸塩系ガラスにおいて、上記成分とともにＳＯ３を所定量含有している場合は、これらの成分の相乗効果により、ガラス化が安定し、耐候性を向上させることができる。【００１２】
第二に、本発明の光学ガラスは、ＪＯＧＩＳ耐水性試験において１〜５級であることが好ましい。【００１３】
当該構成によれば、長期間にわたる使用中において、ヤケや風化作用による浸食等の劣化が少ない光学ガラスとすることができる。【００１４】
第三に、本発明は前記いずれかの光学ガラスからなることを特徴とする光学素子に関する。
【発明の効果】
【００１５】
本発明によれば、所望の光学特性を有し、かつ、耐候性に優れ、量産性に優れた光学ガラスを提供することが可能となる。
【図面の簡単な説明】
【００１６】
【図１】図１は、実施例におけるＮｏ．４およびＮｏ．１５の試料の耐候性試験後の写真である。
【図２】図２は、実施例におけるＮｏ．４およびＮｏ．１３の溶融ガラス成形後の写真である。
【図３】図３は、実施例におけるＮｏ．２の試料の透過率曲線を示すグラフである。
【図４】図４は、実施例におけるＮｏ．４の試料の透過率曲線を示すグラフである。
【図５】図５は、実施例におけるＮｏ．１１の試料の透過率曲線を示すグラフである。
【発明を実施するための形態】
【００１７】
以下に、本発明の光学ガラスの組成を上記の通り限定した理由について説明する。なお、以下の各成分の説明において、特に断りのない限り、「％」は「モル％」を示す。
【００１８】
Ｐ２Ｏ５はガラス骨格を形成するために欠かせない成分である。Ｐ２Ｏ５の含有量は５〜４０％であり、１０〜３０％であることが好ましく、１５〜２５％であることがより好ましく、１５〜２０％であることがさらに好ましい。Ｐ２Ｏ５の含有量が少なすぎると、ガラス化が不安定になる傾向がある。一方、Ｐ２Ｏ５の含有量が多すぎると、耐候性が低下しやすくなる。
【００１９】
ＳＯ３は光学特性を維持しつつ耐候性を向上させるのに有効な成分である。また、ガラス化を安定化する効果もある。ＳＯ３の含有量は１〜３５％であり、５〜３０％であることが好ましく、１０〜２５％であることがより好ましく、１５〜２０％であることがさらに好ましい。ＳＯ３の含有量が少なすぎると、上記効果が得られにくい。一方、ＳＯ３の含有量が多すぎると、ガラス化が不安定になる傾向がある。
【００２０】
Ｒ’２Ｏ（Ｒ’はＬｉ、ＮａまたはＫ）はガラス化を安定にさせる成分である。Ｒ’２Ｏの含有量は１０〜３０％であり、１２〜２８％であることが好ましく、１５〜２３％であることがより好ましい。Ｒ’２Ｏの含有量が少なすぎると、ガラス化が不安定になる傾向がある。一方、Ｒ’２Ｏの含有量が多すぎると、ガラス化が不安定になるとともに、耐候性が低下する傾向がある。Ｒ’２Ｏとしては、Ｌｉ２Ｏ、Ｎａ２ＯまたはＫ２Ｏのいずれか１種を含有させてもよく、２種以上を含有させてもよい。２種以上含有させる場合は、合量で上記範囲を満たす必要がある。
【００２１】
なお、Ｒ’２Ｏの各成分の含有量は以下の通りとすることが好ましい。
【００２２】
Ｌｉ２Ｏの含有量は０〜５％であることが好ましく、０〜３％であることがより好ましい。Ｌｉ２Ｏの含有量が多すぎると、分相してガラス化が不安定になる傾向がある。
【００２３】
Ｎａ２Ｏはそのイオン半径と配位子場の影響により、最も安定なガラス化領域を与える成分である。したがって、Ｒ’２Ｏの中でもＮａ２Ｏを積極的に含有させることにより、ガラス化を安定にさせる効果を享受しやすくなる。したがって、Ｎａ２Ｏの含有量は、好ましくは５〜３０％、より好ましくは１２〜２８％、さらに好ましくは１５〜２３％である。
【００２４】
Ｋ２Ｏは粘性の調整を目的に含有させることができる。ただし、その含有量が多すぎると、ガラス化が不安定になり、分相する傾向にある。したがって、Ｋ２Ｏの含有量は、好ましくは０〜１０％、より好ましくは０〜８％である。
【００２５】
ＲＯ（ＲはＭｇ、Ｃａ、Ｓｒ、ＢａまたはＺｎ）も安定なガラス化に不可欠な成分である。また、耐候性を向上させる効果がある。ＲＯの含有量は２０〜５０％であり、２５〜４８％であることが好ましく、３０〜４５％であることがより好ましい。ＲＯの含有量が少なすぎると、ガラス化が不安定になる傾向がある。また、耐候性に劣る傾向がある。一方、ＲＯの含有量が多すぎると、むしろガラス化が不安定になる傾向がある。ＲＯとしては、ＭｇＯ、ＣａＯ、ＳｒＯ、ＢａＯまたはＺｎＯのいずれか１種を含有させてもよく、２種以上を含有させてもよい。２種以上含有させる場合は、合量で上記範囲を満たす必要がある。
【００２６】
なお、ＲＯの各成分の含有量は以下の通りとすることが好ましい。
【００２７】
ＣａＯ、ＳｒＯ、ＢａＯおよびＭｇＯの含有量は、それぞれ０〜２０％であることが好ましく、０〜１０％であることがより好ましく、特に０．１〜８％であることが好ましい。
【００２８】
ＺｎＯは、ＲＯの中でも特にガラス化の安定および耐候性の向上の効果が高い成分である。ＺｎＯの含有量は１０〜５０％であることが好ましく、２０〜４８％であることがより好ましく、２５〜４８％であることがさらに好ましく、３０〜４５％であることが特に好ましい。
【００２９】
さらに、本発明の光学ガラスにＣｕＯ、Ｆｅ２Ｏ３、ＣｏＯおよびＣｅＯ２のいずれか１種以上を含有させることにより、特定の波長域の光を吸収させることができる。また、これらの成分は、ＳＯ３との共存化では、ガラスのリン酸塩系ネットワークを強化し、耐候性を向上させる効果がある。ＣｕＯ、Ｆｅ２Ｏ３、ＣｏＯおよびＣｅＯ２の含有量は、合量で０．００１〜１５％であり、０．０１〜１２％であることが好ましく、０．１〜１０％であることがより好ましく、０．１〜９％であることがさらに好ましい。これらの成分の含有量が少なすぎると、上記効果が得られにくい。一方、これらの成分が多すぎると、ガラス化が不安定になる傾向がある。
【００３０】
なお、ＣｕＯ、Ｆｅ２Ｏ３、ＣｏＯおよびＣｅＯ２の各成分の含有量は、０〜１５％であることが好ましく、０〜１２％であることがより好ましく、０．００１〜１０％であることがさらに好ましく、０．１〜９％であることが特に好ましい。なお、ＣｕＯは、後述の光学特性を得るために、１〜９％であることが好ましく、２〜８％であることがより好ましい。
【００３１】
ＣｕＯ、Ｆｅ２Ｏ３、ＣｏＯおよびＣｅＯ２中の金属元素は、ガラス中ではイオンとして存在し、それぞれ特定の波長域の光を吸収する。吸収波長域はイオンの価数や配位状態によって変化するため、所望の光吸収作用を付与するためにはガラス中での価数や配位状態を制御する必要がある。一般に、これらのイオンは酸化数が大きいほど、赤外域または紫外域での吸収強度が高い傾向がある。そこで、所望の光吸収特性を得るため、ガラスにアンチモン（Ｓｂ）等の酸化剤が添加される。これに対して、本発明の光学ガラスは酸化性が強いため、酸化剤を添加せずとも良好な光吸収特性が得られる特徴がある。したがって、上記の成分を適宜含有させることにより、所望の波長域の光を吸収する光学ガラス素子を得ることができる。
【００３２】
例えば、本発明の光学ガラスにおいて、ＣｕＯを含有させることにより、可視域での高い透過率を維持しつつ、近赤外域の光をシャープにカットすることができる。そのため、近赤外カットフィルターとして好適な光学ガラスとなる。具体的には、２．５ｍｍ厚で、波長５００ｎｍにおいて７０％以上の透過率を有し、かつ、波長７００ｎｍにおいて５０％以下の透過率を有する光学ガラスを得ることが可能となる。好ましくは、０．５ｍｍ厚で、波長５００〜７００ｎｍの範囲において透過率５０％を示す波長（λ５０）が５９０〜６５０ｎｍ（さらには６００〜６３０ｎｍ）の範囲にあり、５００ｎｍにおける透過率が７５％以上（さらには８０％以上）、７００ｎｍにおける透過率が３０％以下（さらには１０％以下）かつ波長１０００ｎｍにおける透過率が２５％以下（さらには２０％以下）である光学ガラスを得ることが可能である。
【００３３】
また、本発明の光学ガラスにおいて、Ｆｅ２Ｏ３を含有させることにより、紫外域の光をシャープにカットすることができ、ＵＶカットガラスとして好適となる。具体的には、波長３００〜５００ｎｍの範囲において、２．５ｍｍ厚で、透過率７０％を示す波長λ７０と透過率５％を示す波長λ５との差（λ７０−λ５）が１００ｎｍ未満の光学ガラスを得ることが可能となる。
【００３４】
本発明の光学ガラスには、上記成分以外に下記の成分を含有させることができる。
【００３５】
Ａｌ２Ｏ３は少量の添加で耐候性の向上に寄与し、また耐酸性や耐水性等の化学耐久性を向上させる成分である。Ａｌ２Ｏ３の含有量は０〜１０％であることが好ましく、０〜５％であることがより好ましい。一方、Ａｌ２Ｏ３の含有量が多すぎると、ガラス化が不安定になる傾向がある。
【００３６】
ＷＯ３はガラス化を安定にし、耐候性を向上させる成分である。ＷＯ３の含有量は０〜５％であることが好ましく、０〜２％であることがより好ましい。ＷＯ３の含有量が多すぎると、ガラス化が不安定になって失透しやすくなり、結果として、可視域の透過率が低下する傾向がある。
【００３７】
その他に、Ｂｉ２Ｏ３やＬａ２Ｏ３、Ｙ２Ｏ３、Ｇｄ２Ｏ３、ＴｅＯ２、ＳｉＯ２、Ｔａ２Ｏ５、Ｎｂ２Ｏ５、ＴｉＯ２、ＺｒＯ２またはＳｂ２Ｏ３等を、本発明の効果を損なわない範囲で含有させても構わない。具体的には、これらの成分の含有量は、それぞれ０〜３％であるが好ましく、０〜１％であることがより好ましい。
【００３８】
なお、原料中にＵ成分やＴｈ成分が不純物として多く含まれていると、ガラスからα線が放出される。そのため、視感度補正フィルターや色調整フィルターの用途に使用する場合は、α線によりＣＣＤやＣＭＯＳの信号に不具合をきたすおそれがある。従って、本発明の光学ガラスにおけるＵおよびＴｈの含有量は、それぞれ２０ｐｐｂ以下であることが好ましい。また、本発明の光学ガラスから放出されるα線量は１．０ｃ／ｃｍ２・ｈ以下であることが好ましい。
【００３９】
本発明の光学ガラスは１．５〜１．７、さらには１．５２〜１．６５程度の屈折率（ｎｄ）を有し、５０〜７０、さらには５５〜６５程度のアッベ数（νｄ）を有することが好ましい。
【００４０】
また、本発明の光学ガラスは、４００℃以下、さらには３５０℃以下のガラス転移点（Ｔｇ）を満たすことが好ましい。これにより、例えば低温でモールドプレス成形が可能になる等の利点がある。
【００４１】
さらに、本発明の光学ガラスは、ＪＯＧＩＳ耐水性試験において１〜５級であることが好ましく、１〜４級であることがより好ましい。これにより、高温多湿の環境下に長期間晒されても劣化しにくくなる。
【００４２】
次に、本発明の光学ガラスを用いて光学レンズ等の光学素子を製造する方法を述べる。
【００４３】
まず、所望の組成になるようにガラス原料を調合した後、ガラス溶融炉中で溶融する。次に、溶融ガラスを急冷鋳造して一旦ガラスブロックを作製し、研削、研磨、洗浄することにより光学素子を得る。あるいは、さらに精密加工を施した金型を用いてモールドプレス成形することにより、所望の形状を有する光学素子を作製しても構わない。
【実施例】
【００４４】
以下、本発明の光学ガラスを実施例に基づいて詳細に説明するが、本発明はこれらの実施例に限定されるものではない。【００４５】
（１）各試料の作製
表１は本発明の実施例（Ｎｏ．１〜１１）、表２は比較例（Ｎｏ．１２〜１６）を示す。【００４６】
【表１】
2013168579.tif 000003
【００４７】
【表２】
2013168579.tif 000004
【００４８】
各試料は、以下のようにして作製した。【００４９】
まず、各表に記載の組成となるように調合したガラス原料を白金ルツボに投入し、７００〜８００℃で均質になるように溶融した。次に、溶融ガラスをカーボン板上に流し出し、冷却固化した後、アニールを行って試料を作製した。【００５０】
（２）各試料の評価
得られた試料について、屈折率（ｎｄ）、アッベ数（νｄ）、ガラス転移点（Ｔｇ）、耐候性、耐水性、透過率を以下の方法により測定または評価した。結果を表１および表２に示す。また、Ｎｏ．４およびＮｏ．１５の試料の耐候性試験後の写真を図１に、Ｎｏ．４およびＮｏ．１３の溶融ガラス成形後の写真を図２に、Ｎｏ．２、Ｎｏ．４およびＮｏ．１１の各試料の透過率曲線を図３〜５にそれぞれ示す。【００５１】
屈折率（ｎｄ）は、ヘリウムランプのｄ線（５８７．６ｎｍ）に対する測定値で示した。なお、屈折率の測定は屈折率計（カルニュー社製  ＫＰＲ−２０００）を用いて行った。以下の測定についても同様である。【００５２】
アッベ数（νｄ）は、上記屈折率（ｎｄ）、水素ランプのＦ線（４８６．１３ｎｍ）の屈折率ｎＦ、同じく水素ランプのＣ線（６５６．２７ｎｍ）の屈折率ｎＣの値を用い、アッベ数（νｄ）＝（ｎｄ−１）／（ｎＦ−ｎＣ）の式から算出した。【００５３】
ガラス転移点は、熱膨張測定装置（ｄｉｌａｔｏ  ｍｅｔｅｒ）にて得られた熱膨張曲線において、低温度域の直線と高温度域の直線の交点より求めた。【００５４】
耐候性は次のようにして評価した。２５×３０×５ｍｍのサイズに切り出した試料を、酸化セリウム粉末を用いて鏡面研磨し、耐候性試験用試料を作製した。耐候性試験用試料を温度６０℃−湿度９０％の環境下に２４時間静置し、試験前後における波長４００ｎｍにおける透過率の低下を求めた。透過率の低下が１０％未満であったものは「○」、１０％以上であったものは「×」として評価した。【００５５】
耐水性はＪＯＧＩＳ耐水性試験に準じて測定した。【００５６】
透過率は両面を鏡面研磨した２５×３０×２．５ｍｍおよび２５×３０×０．５ｍｍの試料について、株式会社島津製作所製ＵＶ３１００ＰＣを用いて測定した。２．５ｍｍ厚でのλ７０−λ５は、得られた透過率曲線について、波長３００〜５００ｎｍの範囲における透過率７０％となる波長λ７０と透過率５％となる波長λ５の差により求めた。また０．５ｍｍ厚でのλ５０は、得られた透過率曲線について、波長５００〜７００ｎｍの範囲における透過率５０％となる波長とした。【００５７】
（３）結果の考察
実施例であるＮｏ．１〜１１の試料は所望の光学特性を有しつつ、耐候性および耐水性に優れていた。一方、比較例であるＮｏ．１２、１５、１６の試料は耐候性および耐水性に劣っていた。また、Ｎｏ．１５の試料は、波長３００〜５００ｎｍの範囲において、λ７０−λ５が１００ｎｍより大きく、紫外域の吸収特性に劣っていた。Ｎｏ．１３、１４の試料はガラス化しなかった。【００５８】
なお、図１に示す通り、Ｎｏ．４の試料は耐候性試験後も表面の劣化が見られなかったが、Ｎｏ．１５の試料は耐候性試験後に表面の劣化が確認された。また、図２に示す通り、Ｎｏ．４の試料は成形後に失透が発生せず、ガラス化したが、Ｎｏ．１３の試料は成形時に全くガラス化せず、金属光沢をもった塊となった。
【産業上の利用可能性】
【００５９】
本発明の光学ガラスは、デジタルカメラのレンズ、ＣＣＤカバーガラス、ＣＣＤやＣＭＯＳに使用される熱線吸収ガラス、さらにはＩＲ／ＵＶ吸収ガラス、視感度補正フィルター、色調整フィルター等の光学フィルター等に使用することが可能である。
【符号の説明】
【００６０】
１…試料
【図１】
2013168579.tif 000005
【図２】
2013168579.tif 000006
【図３】
2013168579.tif 000007
【図４】
2013168579.tif 000008
【図５】
2013168579.tif 000009
【国際調査報告】
2013168579.tif 000010
2013168579.tif 000011
2013168579.tif 000012
2013168579.tif 000013